(57)【要約】【課題】紫外線による粘着剤の劣化、黄変を抑制し、ＬＥＤ照明の光取り出し部材等の貼り合せに用いて好適な、信頼性の高い粘着シートを提供する。【解決手段】色素を含有する、粘着シート。好ましくは、波長変換機能を有する色素を含有する粘着シート。【選択図】なし【特許請求の範囲】
【請求項１】
色素を含有する、粘着シート。
【請求項２】
色素が波長変換機能を有する色素であることを特徴とする請求項１に記載の粘着シート。
【請求項３】
色素を樹脂に分散した色素含有粒子を含有する、請求項１又は２に記載の粘着シート。
【請求項４】
屈折率が１．５２以上である、請求項１〜３のいずれかに記載の粘着シート。
【請求項５】
芳香族（メタ）アクリレートを含有する、請求項１〜４のいずれかに記載の粘着シート。
【発明の詳細な説明】
【技術分野】
【０００１】
本発明は、粘着シートに関し、特にＬＥＤ照明の光取り出し部材等の貼り合せに用いる粘着シートに関する。
【背景技術】
【０００２】
近年、省エネルギーの観点等からＬＥＤを照明に使用することが多くなっているが、ＬＥＤは点光源であるため、光を直視した際に非常にまぶしい。このまぶしさを緩和し、さらに使用するＬＥＤの数を低減することで、さらに省エネルギーにする方法として、導光板の端部にＬＥＤを配置し導光板を通過する光を取り出すことで面発光とする方法がある。この方法では導光板を通過する光を取り出すために導光板の表面に光取り出し構造を形成したり、光取り出し部材を粘着剤で貼り合わせることが必要である。また、白色発光の有機ＥＬを照明に使用することで面発光とすることもできるが、この場合も光取り出し構造の作製や光取り出し部材の貼り合わせが必要である。このような光取り出し部材の貼り合わせに使用される粘着剤としては、光の界面反射を抑制するために、屈折率の高い粘着剤が使用される（例えば、特許文献１参照）。
【先行技術文献】
【特許文献】
【０００３】
【特許文献１】特開２０１０−１９６０６４号公報
【発明の概要】
【発明が解決しようとする課題】
【０００４】
特許文献１に記載されるように、高屈折率粘着剤としては芳香環含有の粘着剤が使用されるが、芳香環含有粘着剤は照明から発せられるあるいは環境から注がれる紫外線によって劣化し黄変することから、信頼性に問題が発生することがあった。
【０００５】
本発明は、上記実情に鑑み、紫外線による粘着剤の劣化、黄変を抑制し、ＬＥＤ照明の光取り出し部材等の貼り合せに用いて好適な、信頼性の高い粘着シートを提供することを目的とする。
【課題を解決するための手段】
【０００６】
本発明者らは、鋭意検討の結果、粘着剤に色素を含有することにより、色素により紫外線を吸収あるいは可視光に波長変換することにより粘着シートの黄変を抑制し、信頼性を向上させることができることを見出した。
【０００７】
すなわち、本発明は、以下のものに関する。
（１）色素を含有する、粘着シート。
（２）色素が波長変換機能を有する色素である（１）に記載の粘着シート。
（３）色素を樹脂に分散した色素含有粒子を含有する、（１）又は（２）に記載の粘着シート。
（４）屈折率が１．５２以上である、（１）〜（３）のいずれかに記載の粘着シート。
（５）芳香族（メタ）アクリレートを含有する、（１）〜（４）のいずれかに記載の粘着シート。
【発明の効果】
【０００８】
本発明の粘着シートによれば、紫外線による粘着剤の劣化、黄変を抑制し、ＬＥＤ照明の光取り出し部材等の貼り合せに用いて好適な、信頼性の高い粘着シートを提供することができる。
【発明を実施するための形態】
【０００９】
以下、本発明を実施の形態により詳細に説明するが、本発明はこの実施の形態により限定されるものではない。
なお、本明細書において、「（メタ）アクリレート」とは「アクリレート」又はそれに対応する「メタクリレート」を意味する。「（メタ）アクリル酸」等の他の類似の表現においても同様である。
【００１０】
本実施形態の粘着シートは、色素を含有する。色素としては、４−［エチル（２−ヒドロキシエチル）アミノ］−４´−ニトロアゾベンゼン（ＤＲ−１；ディスパースレッド１）等の赤色色素、マクロレックスブルーＲＲ（ランクセス社製、商品名（「マクロレックス」は、登録商標。））、カラーテックス５１０（山陽色素株式会社製、商品名（「カラーテックス」は、登録商標。））等の青色色素などの通常使用されている色素を使用することができる。
また、紫外線を吸収し可視光を発光する波長変換色素、ＣａＡｌＳｉＮ３：Ｅｕ等の青色を吸収し赤色を発光する波長変換色素などを使用することもできる。
これらの色素は単独で使用することもできるが、複数を組み合わせて使用してもよい。
【００１１】
また、上記色素を樹脂に分散して色素含有粒子を作製し、色素含有粒子の形で使用することもできる。これら色素あるいは色素含有粒子は粘着シートを作製するための粘着剤組成物中に分散させて使用されるが、色素含有粒子とすることで、粘着剤組成物中のモノマや溶剤と直接接触することを避けることができ、色素の安定性を高めることができるため、より好ましい。
色素含有粒子に用いる樹脂としては、（メタ）アクリル系化合物を用いることが好ましい。
【００１２】
本実施形態の粘着シートに用いる粘着剤としては、通常の（メタ）アクリル系粘着剤が使用できるが、光源からの光取り出し効率を高めるために、屈折率の高い材料であることが好ましい。屈折率は１．５２以上が好ましく、１．５４以上がより好ましい。
【００１３】
本実施形態の粘着シートを作製するために使用する（メタ）アクリル系粘着剤としては、（メタ）アクリル酸エチル、（メタ）アクリル酸ブチル、（メタ）アクリル酸２エチルヘキシル等のアルキル（メタ）アクリレート、（メタ）アクリル酸２ヒドロキシエチル、（メタ）アクリル酸ヒドロキシプロピル等の水酸基含有（メタ）アクリレート、イソボルニル（メタ）アクリレート等の脂環式（メタ）アクリレート、（メタ）アクリルアミド、ジメチルアクリルアミド等のアミド系（メタ）アクリレート、ベンジル（メタ）アクリレート、フェノキシエチル（メタ）アクリレート、フルオレン(メタ)アクリレート等の芳香族系（メタ）アクリレートなどの通常の（メタ）アクリレートを使用することができるが、屈折率を高めるためには、芳香族（メタ）アクリレートを含むことが好ましく、中でもフェノキシエチル（メタ）アクリレートを含むことがより好ましい。
これらの（メタ）アクリレートは単独で使用することもできるが、複数を組み合わせて使用することもできる。
【００１４】
本実施形態の粘着シートは、溶剤型、無溶剤型いずれでも作製することができる。その作製方法も通常の方法を使用することができる。溶剤型の作製方法の１例としては、（メタ）アクリルポリマや粘着付与剤及び色素等を溶剤に溶解した粘着剤組成物を離型シートに塗布し、溶剤を乾燥することで粘着シートを作製する方法が挙げられる。無溶剤型の粘着シート作製方法の１例としては、（メタ）アクリルポリマや粘着付与剤、重合開始剤及び色素等を反応性希釈剤に溶解させた粘着剤組成物を離型シートに塗布し、エネルギーを加えて反応性希釈剤を重合させて粘着シートを作製する方法が挙げられる。エネルギーを加える方法としては、紫外線やＥＢ（電子線）等のエネルギー線の照射による方法や加熱による方法、電子レンジ等の電磁波による方法などが挙げられるが、エネルギー線照射による方法がより好ましく、紫外線照射による方法がさらに好ましい。紫外線照射により粘着シートを作製する場合、粘着シート表面が酸素阻害により反応不十分になることを避けるために、粘着剤組成物を離型シートに塗布後、粘着剤組成物にさらに離型シートを被せ、その後紫外線を照射することが好ましい。
【００１５】
本実施形態の粘着シートの原料に使用する（メタ）アクリルポリマは溶液重合、懸濁重合、乳化重合など通常使用される重合方法で作製することができる。（メタ）アクリルポリマの合成に使用する（メタ）アクリルモノマとしては、通常の（メタ）アクリルモノマを使用することができるが、屈折率を高くするために芳香族系（メタ）アクリレートを含有することが好ましい。（メタ）アクリルポリマの合成に使用する重合開始剤としてはアゾビスイソブチロニトリル（ＡＩＢＮ）等のアゾ系熱重合開始剤、ラウリルパーオキシド等の過酸化物系熱重合開始剤などの一般的な熱重合開始剤を使用することができる。溶液重合で使用する溶媒としてはトルエン、メチルエチルケトン、メチルイソブチルケトン、酢酸エチル等の通常使用される溶媒を使用することができる。
【００１６】
光取り出し部材は光取り出し効率を高めるために使用する部材であり、大気と接触する面に反射防止処理が施されている部材である。反射防止処理としてはレンズやプリズム、円錐や四角錘等の物理的な形状を作製したものでも、誘電体多層膜のような光学的な処理を施したものでもよい。光取り出し部材の材質としては、アクリル、ポリカーボネート等の樹脂板やガラス板などを使用することができる。光取り出し部材の屈折率は粘着シートよりも高いことが好ましい。光取り出し部材の屈折率が粘着シートよりも低いと粘着シートと光取り出し部材の界面で光が粘着シート側に反射してしまい、光取り出し効率が低下する。
【００１７】
ＬＥＤ照明の光源としては、無機系のＬＥＤだけでなく、有機系のＬＥＤ（有機ＥＬ、ＯＬＥＤ）を使用することもできる。
【００１８】
本実施形態の粘着シートは、照明の光源と光取り出し部材を貼り合わせるために使用される。
本実施形態の粘着シートを用いることにより、光源から発生したり、外部から照射される紫外線を吸収あるいは波長変換することにより軽減することで、照明を長期点灯しても粘着剤が劣化し黄変することがなく、粘着シートの信頼性を向上させることができる。
また、粒子により光を散乱させることで、光の取り出し効率を高めることができる。
また、色素を使用することで、発色を調整することも可能であり、後付けの粘着シートであるので、微妙な色の調整も可能である。
さらに、使用中に光取り出し部材に欠損が生じ光取り出し効率が低下した場合には、光取り出し部材を剥がして新たな光取り出し部材を貼り合わせる事により、光取り出し効率を回復させることが容易にできる。